(57)【要約】【課題】カーボンブラックが水に安定して分散した化粧料の原材料として好適な水性分散体組成物を提供する。【解決手段】（Ａ）カーボンブラックと、（Ｂ）ガラス転移温度（Ｔｇ）が２０〜５０℃であり、酸価が５０〜１００（ｍｇＫＯＨ／ｇ）である二種以上のポリ（メタ）アクリル酸誘導体と、（Ｃ）水と、を含有する水性分散体組成物。【選択図】なし【特許請求の範囲】
【請求項１】
（Ａ）カーボンブラックと、
（Ｂ）ガラス転移温度（Ｔｇ）が２０〜５０℃であり、酸価が５０〜１００（ｍｇＫＯＨ／ｇ）である二種以上のポリ（メタ）アクリル酸誘導体と、
（Ｃ）水と、
を含有する水性分散体組成物。
【請求項２】
（Ｂ）前記ポリ（メタ）アクリル酸誘導体は、メタクリル酸メチル、メタクリル酸エチル、メタクリル酸ブチル、アクリル酸メチル、アクリル酸エチル、アクリル酸ブチル、メタクリル酸、アクリル酸からなる群から選択される二種以上をモノマー成分とする（メタ）アクリル酸アルキル共重合体である請求項１に記載の水性分散体組成物。
【請求項３】
（Ｂ）前記ポリ（メタ）アクリル酸誘導体として、
（Ｂ１）ガラス転移温度（Ｔｇ）が２０〜３０℃であり、酸価が７５〜１００（ｍｇＫＯＨ／ｇ）である（メタ）アクリル酸アルキル共重合体と、
（Ｂ２）ガラス転移温度（Ｔｇ）が３５〜５０℃であり、酸価が５０〜７０（ｍｇＫＯＨ／ｇ）である（メタ）アクリル酸アルキル共重合体と、
を含有する請求項２に記載の水性分散体組成物。
【請求項４】
（Ｂ）前記ポリ（メタ）アクリル酸誘導体として、
（Ｂ１）モノマーとして、メタクリル酸メチルを４０〜５０重量％、アクリル酸ブチルを４０〜５０重量％、及びメタクリル酸を１〜１５重量％含有する（メタ）アクリル酸アルキル共重合体と、
（Ｂ２）モノマーとして、メタクリル酸メチルを５５〜６５重量％、アクリル酸ブチルを３５〜４０重量％、及びメタクリル酸を１〜１０重量％含有する（メタ）アクリル酸アルキル共重合体と、
を含有する請求項２に記載の水性分散体組成物。
【請求項５】
（Ｂ）前記ポリ（メタ）アクリル酸誘導体の含有量は、１０〜３５質量％である請求項１〜４の何れか一項に記載の水性分散体組成物。
【請求項６】
（Ａ）前記カーボンブラックは、総炭素量が９９％以上である請求項１〜５の何れか一項に記載の水性分散体組成物。
【請求項７】
（Ａ）前記カーボンブラックの含有量は、１０重量％以上である請求項１〜６の何れか一項に記載の水性分散体組成物。
【請求項８】
界面活性剤を実質的に含まない請求項１〜７の何れか一項に記載の水性分散体組成物。
【発明の詳細な説明】
【技術分野】
【０００１】
本発明は、化粧料の原材料として使用可能な水性分散体組成物に関する。
【背景技術】
【０００２】
カーボンブラックは、通常、平均粒径がサブμｍ以下の微粒子であるため、凝集し易いという性質がある。そのため、凝集状態にあるカーボンブラックを化粧料の黒色顔料として使用するためには、水に分散させた水性分散体とするなどの工夫が必要である。ところが、カーボンブラックは粒子の表面活性が低いため、そのままの状態で水に混合するだけでは良好な水性分散体を得ることは難しい。
【０００３】
従来におけるカーボンブラックの水への分散性を高める手法として、例えば、カーボンブラックに対して酸化処理を行ってカーボンブラックの表面に親水性の官能基を導入する技術（例えば、特許文献１を参照）や、カーボンブラックを水に分散させる際に界面活性剤を併用する技術（例えば、特許文献２を参照）があった。
【先行技術文献】
【特許文献】
【０００４】
【特許文献１】特開平８−３４９８号公報
【特許文献２】特開２０１０−５３１５８号公報
【発明の概要】
【発明が解決しようとする課題】
【０００５】
特許文献１に開示されているカーボンブラックは、水性顔料インキの原材料として使用されるものであり、表面に水酸基やカルボキシル基を導入することで親水性を向上させている。このような親水性基を導入したカーボンブラックは、自己分散型のカーボンブラックに分類され、それ自体で水に対して良好な分散性を示すが、耐水性に劣るという問題がある。このため、自己分散型のカーボンブラックは、特許文献１のような水性顔料インキの原材料として使用することは可能であっても、化粧料のように常に湿潤な環境に曝される用途には向いていない。
【０００６】
特許文献２に開示されているカーボンブラックは、化粧料の黒色顔料として使用されるものであり、水に分散させる際に分散剤として非イオン系界面活性剤を併用している。ところが、このような界面活性剤の使用は、時として様々な問題を引き起こすことがある。例えば、界面活性剤と溶媒との組み合わせによってはソルベントショックによりカーボンブラックの沈降現象が発生することがある。また、界面活性剤の使用によってカーボンブラックが過剰な親水性を有するようになると、化粧料の肌への被膜形成が脆弱なものとなり、その結果、化粧落ちが激しくなることがある。
【０００７】
本発明は、上記問題点に鑑みてなされたものであり、カーボンブラックが水に安定して分散した化粧料の原材料として好適な水性分散体組成物を提供することを目的とする。
【課題を解決するための手段】
【０００８】
上記課題を解決するための本発明にかかる水性分散体組成物の特徴構成は、
（Ａ）カーボンブラックと、
（Ｂ）ガラス転移温度（Ｔｇ）が２０〜５０℃であり、酸価が５０〜１００（ｍｇＫＯＨ／ｇ）である二種以上のポリ（メタ）アクリル酸誘導体と、
（Ｃ）水と、
を含有することにある。
【０００９】
本構成の水性分散体組成物によれば、カーボンブラックを水に分散させる際に、ガラス転移温度（Ｔｇ）が２０〜５０℃であり、酸価が５０〜１００（ｍｇＫＯＨ／ｇ）である二種以上のポリ（メタ）アクリル酸誘導体を用いることで、水性分散体組成物の肌への塗布前にはカーボンブラックの水中での安定した良好な分散性を維持しながら、水性分散体組成物の肌への塗布後にはカーボンブラックを含む皮膜の耐水性及び強度を高めることができる。
【００１０】
本発明にかかる水性分散体組成物において、
（Ｂ）前記ポリ（メタ）アクリル酸誘導体は、メタクリル酸メチル、メタクリル酸エチル、メタクリル酸ブチル、アクリル酸メチル、アクリル酸エチル、アクリル酸ブチル、メタクリル酸、アクリル酸からなる群から選択される二種以上をモノマー成分とする（メタ）アクリル酸アルキル共重合体であることが好ましい。
【００１１】
本構成の水性分散体組成物によれば、ポリ（メタ）アクリル酸誘導体として、上記の中から選択される二種以上をモノマー成分とする（メタ）アクリル酸アルキル共重合体を使用することで、水中でのカーボンブラックの分散性と、カーボンブラックを含む皮膜の耐水性及び強度とのバランスが優れたものとなる。
【００１２】
本発明にかかる水性分散体組成物において、
（Ｂ）前記ポリ（メタ）アクリル酸誘導体として、
（Ｂ１）ガラス転移温度（Ｔｇ）が２０〜３０℃であり、酸価が７５〜１００（ｍｇＫＯＨ／ｇ）である（メタ）アクリル酸アルキル共重合体と、
（Ｂ２）ガラス転移温度（Ｔｇ）が３５〜５０℃であり、酸価が５０〜７０（ｍｇＫＯＨ／ｇ）である（メタ）アクリル酸アルキル共重合体と、
を含有することが好ましい。
【００１３】
本構成の水性分散体組成物によれば、ポリ（メタ）アクリル酸誘導体として、ガラス転移温度（Ｔｇ）が２０〜３０℃であり、酸価が７５〜１００（ｍｇＫＯＨ／ｇ）である（メタ）アクリル酸アルキル共重合体と、ガラス転移温度（Ｔｇ）が３５〜５０℃であり、酸価が５０〜７０（ｍｇＫＯＨ／ｇ）である（メタ）アクリル酸アルキル共重合体とを使用することで、水中でのカーボンブラックの分散性と、カーボンブラックを含む皮膜の耐水性及び強度とのバランスがより優れたものとなる。
【００１４】
本発明にかかる水性分散体組成物において、
（Ｂ）前記ポリ（メタ）アクリル酸誘導体として、
（Ｂ１）モノマーとして、メタクリル酸メチルを４０〜５０重量％、アクリル酸ブチルを４０〜５０重量％、及びメタクリル酸を１〜１５重量％含有する（メタ）アクリル酸アルキル共重合体と、
（Ｂ２）モノマーとして、メタクリル酸メチルを５５〜６５重量％、アクリル酸ブチルを３５〜４０重量％、及びメタクリル酸を１〜１０重量％含有する（メタ）アクリル酸アルキル共重合体と、
を含有することが好ましい。
【００１５】
本構成の水性分散体組成物によれば、ポリ（メタ）アクリル酸誘導体として、モノマーとして、メタクリル酸メチルを４０〜５０重量％、アクリル酸ブチルを４０〜５０重量％、及びメタクリル酸を１〜１５重量％含有する（メタ）アクリル酸アルキル共重合体と、モノマーとして、メタクリル酸メチルを５５〜６５重量％、アクリル酸ブチルを３５〜４０重量％、及びメタクリル酸を１〜１０重量％含有する（メタ）アクリル酸アルキル共重合体とを使用することで、水中でのカーボンブラックの分散性と、カーボンブラックを含む皮膜の耐水性及び強度とのバランスがより優れたものとなる。
【００１６】
本発明にかかる水性分散体組成物において、
（Ｂ）前記ポリ（メタ）アクリル酸誘導体の含有量は、１０〜３５質量％であることが好ましい。
【００１７】
本構成の水性分散体組成物によれば、ポリ（メタ）アクリル酸誘導体の含有量を１０〜３５質量％とすることで、水中でのカーボンブラックの分散性と、カーボンブラックを含む皮膜の耐水性及び強度とのバランスがより優れたものとなることに加えて、水性分散体組成物が適切な粘度を有することになるため、取り扱いが容易なものとなる。
【００１８】
本発明にかかる水性分散体組成物において、
（Ａ）前記カーボンブラックは、総炭素量が９９重量％以上であることが好ましい。
【００１９】
本構成の水性分散体組成物によれば、カーボンブラックは、総炭素量が９９重量％以上であることから、化粧料の原材料として適した安全性の高い水性分散体組成物とすることができる。
【００２０】
本発明にかかる水性分散体組成物において、
（Ａ）前記カーボンブラックの含有量は、１０重量％以上であることが好ましい。
【００２１】
本構成の水性分散体組成物によれば、カーボンブラックの含有量が１０重量％以上であることから、化粧料の原材料として使用するにあたり、水性分散体組成物の配合量を少量としながら黒色の発色性が十分なものとなる。
【００２２】
本発明にかかる水性分散体組成物において、
界面活性剤を実質的に含まないことが好ましい。
【００２３】
本構成の水性分散体組成物によれば、界面活性剤を実質的に含まないため、従来技術に見られたカーボンブラックの沈降現象や化粧落ちの問題が解消された化粧料の原材料として適した使い易い水性分散体組成物とすることができる。
【発明を実施するための形態】
【００２４】
以下、本発明の水性分散体組成物について説明する。ただし、本発明は、以下に説明する実施形態に限定されることを意図しない。
【００２５】
本発明の水性分散体組成物は、化粧料（例えば、アイシャドウ、マスカラ、アイライナー、ファンデーション、頬紅等）の原材料として使用可能なものである。水性分散体組成物は、以下の成分（Ａ）〜（Ｃ）：
（Ａ）カーボンブラック
（Ｂ）ガラス転移温度（Ｔｇ）が２０〜５０℃であり、酸価が５０〜１００（ｍｇＫＯＨ／ｇ）である二種以上のポリ（メタ）アクリル酸誘導体
（Ｃ）水
を含有する。すなわち、本発明の水性分散体組成物は、（Ａ）カーボンブラックと、（Ｂ）ポリ（メタ）アクリル酸誘導体とを、（Ｃ）水に分散させたものである。以下、本発明の水性分散体組成物の主成分である（Ａ）カーボンブラック、及び（Ｂ）ポリ（メタ）アクリル酸誘導体について説明する。なお、（Ｃ）水については特に詳細な説明は省略するが、精製水、イオン交換水、水道水等の不純物が少ない水を使用することができる。
【００２６】
＜カーボンブラック＞
本発明の水性分散体組成物において、（Ａ）成分として用いるカーボンブラックは、化粧料用途であること考慮し、不純物の含有量が少ないものが好ましい。具体的には、総炭素量が９９重量％以上であるカーボンブラックが好ましい。このような高純度のカーボンブラックは、例えば、ファーネス法により製造することができる。カーボンブラックの総炭素量が９９重量％以上であれば、化粧料の原材料として適した安全性の高い水性分散体組成物を調製することができる。
【００２７】
カーボンブラックの粒子径（水中分散状態で測定）は、サブμｍ程度であることが好ましい。例えば、粒子径が０．２〜０．３μｍのカーボンブラックを用いれば、化粧落ちが少なく且つきめ細かなメイクが可能な化粧料を調製することができる。なお、カーボンブラックは、気相中では通常凝集状態にあるため、水性分散体組成物を調製するにあたっては、湿式分散機を用いてカーボンブラックを微粒子化することが好ましい。湿式分散機としては、例えば、ホモミキサー、ディスパー、ニーダー、ロールのような分散機や、ビーズミル、ボールミル、ロールミル、サンドグラインドミル等の各種メディアミルが挙げられる。
【００２８】
本発明で使用可能なカーボンブラックは、例えば、石炭系オイルを高温雰囲気中に高圧で噴霧し、不完全燃焼雰囲気条件下で熱分解させるファーネス法により製造することができる。本発明で使用可能なカーボンブラックの特性（規格）は、以下のとおりである。
【００２９】
（１）強熱減量                          ：２質量％以下
（２）灰分                              ：０．１５質量％以下
（３）砒素含有量                        ：３ｐｐｍ以下
（４）鉛含有量                          ：１０ｐｐｍ以下
（５）水銀含有量                        ：１ｐｐｍ以下
（６）硫黄分                            ：０．６５質量％以下
（７）多環芳香族炭化水素類（ＰＡＨｓ）  ：５００ｐｐｂ以下
（８）ジベンゾ〔ａ，ｈ〕アントラセン    ：５ｐｐｂ以下
（９）ベンゾ〔ａ〕ピレン含有量          ：５ｐｐｂ以下
（１０）総炭素量                        ：９９重量％以上
【００３０】
水性分散体組成物におけるカーボンブラックの含有量は、１０質量％以上が好ましく、１５質量％以上がより好ましく、２０質量％以上がさらに好ましい。カーボンブラックの配合量が１０質量％以上であれば、本発明の水性分散体組成物を化粧料の原材料として使用するにあたり、水性分散体組成物の配合量を少量としながら黒色の発色性が十分なものとなる。このため、例えば、化粧料に保湿成分や薬効成分などの自然由来の成分を配合する場合、それらの効能に与える影響（例えば、拮抗作用等）を低減することができる。
【００３１】
＜ポリ（メタ）アクリル酸誘導体＞
本発明の水性分散体組成物において、（Ｂ）成分として用いるポリ（メタ）アクリル酸誘導体は、アクリル酸及び／又はアクリル酸エステルと、メタクリル酸及び／又はメタクリル酸エステルとを含む高分子化合物（すなわち、ポリ（メタ）アクリル酸エステル）を意味する。ポリ（メタ）アクリル酸誘導体としては、例えば、アクリル酸アルキル共重合体、メタクリル酸アルキル共重合体、アクリル酸・メタクリル酸アルキル共重合体が挙げられる。以降の説明では、上記３種の共重合体を、（メタ）アクリル酸アルキル共重合体と総称する。
【００３２】
（メタ）アクリル酸アルキル共重合体は、ガラス転移温度（Ｔｇ）が２０〜５０℃、好ましくは２５〜４０℃であり、酸価が５０〜１００（ｍｇＫＯＨ／ｇ）、好ましくは６０〜９０（ｍｇＫＯＨ／ｇ）である高分子化合物が使用される。ガラス転移温度（Ｔｇ）が２０℃より低い場合、本発明の水性分散体組成物を最終製品形態として化粧料に応用したとき、化粧料の塗布後の皮膜強度が低下するとともに化粧料の粘着性が増大するため、化粧料の耐剥離性が悪化する虞がある。一方、ガラス転移温度（Ｔｇ）が５０℃より高い場合、化粧料の成膜性が悪化する虞がある。また、酸価が５０（ｍｇＫＯＨ／ｇ）より小さい場合、（メタ）アクリル酸アルキル共重合体の水分散体又はエマルジョンの経時安定性が劣る傾向がある。一方、酸価が１００（ｍｇＫＯＨ／ｇ）より大きい場合、最終製品形態としての化粧料の耐水性が劣る傾向がある。
【００３３】
本発明の水性分散体組成物を調製するにあたっては、上記の特性を有する（メタ）アクリル酸アルキル共重合体を二種以上選択する。（メタ）アクリル酸アルキル共重合体としては、メタクリル酸メチル、メタクリル酸エチル、メタクリル酸ブチル、アクリル酸メチル、アクリル酸エチル、アクリル酸ブチル、メタクリル酸、アクリル酸からなる群から選択される二種以上をモノマー成分とするものが使用される。これらのモノマー成分を二種以上含有する（メタ）アクリル酸アルキル共重合体を使用すれば、本発明の水性分散体組成物を最終製品形態として化粧料に応用したとき、水中でのカーボンブラックの分散性と、カーボンブラックを含む皮膜の耐水性及び強度とのバランスが優れたものとなる。
【００３４】
二種以上の（メタ）アクリル酸アルキル共重合体は、ガラス転移温度（Ｔｇ）及び酸価が相互に異なるように選択することが好ましい。例えば、第一の（メタ）アクリル酸アルキル共重合体として、ガラス転移温度（Ｔｇ）が２０〜３０℃であり、酸価が７５〜１００（ｍｇＫＯＨ／ｇ）である共重合体と、第二の（メタ）アクリル酸アルキル共重合体として、ガラス転移温度（Ｔｇ）が３５〜５０℃であり、酸価が５０〜７０（ｍｇＫＯＨ／ｇ）である共重合体とを選択する。このような二種の（メタ）アクリル酸アルキル共重合体を選択することにより、本発明の水性分散体組成物を最終製品形態として化粧料に応用したとき、水中でのカーボンブラックの分散性と、カーボンブラックを含む皮膜の耐水性及び強度とのバランスがより優れたものとなる。
【００３５】
二種以上の（メタ）アクリル酸アルキル共重合体は、モノマー比が相互に異なるように選択することも可能である。例えば、第一の（メタ）アクリル酸アルキル共重合体として、モノマーとして、メタクリル酸メチルを４０〜５０重量％、アクリル酸ブチルを４０〜５０重量％、及びメタクリル酸を１〜１５重量％含有する共重合体と、第二の（メタ）アクリル酸アルキル共重合体として、モノマーとして、メタクリル酸メチルを５５〜６５重量％、アクリル酸ブチルを３５〜４０重量％、及びメタクリル酸を１〜１０重量％含有する共重合体とを選択する。このような二種の（メタ）アクリル酸アルキル共重合体を選択することによっても、本発明の水性分散体組成物を最終製品形態として化粧料に応用したとき、水中でのカーボンブラックの分散性と、カーボンブラックを含む皮膜の耐水性及び強度とのバランスがより優れたものとなる。
【００３６】
水性分散体組成物における（メタ）アクリル酸アルキル共重合体の含有量は、１０〜３５質量％が好ましい。上記の範囲であれば、本発明の水性分散体組成物を最終製品形態として化粧料に応用したとき、水中でのカーボンブラックの分散性と、カーボンブラックを含む皮膜の耐水性及び強度とのバランスがより優れたものとなることに加えて、水性分散体組成物が適切な粘度を有することになるため、取り扱いが容易なものとなる。（メタ）アクリル酸アルキル共重合体の含有量が１０質量％未満の場合、水性分散体組成物の経時安定性、及び最終製品形態としての化粧料の耐水性が劣る虞がある。一方、（メタ）アクリル酸アルキル共重合体の含有量が３５質量％を超える場合、水性分散体組成物の粘度が大きくなり過ぎるため、取り扱いが困難となる。
【００３７】
本発明の水性分散体組成物には、上記のカーボンブラック及び（メタ）アクリル酸アルキル共重合体の他に、乾燥防止剤、潤滑剤、ｐＨ調整剤、防腐剤、防黴剤などを添加することも可能である。
【００３８】
乾燥防止剤、湿潤剤、ｐＨ調整剤としては、例えば、エチレングリコール、プロピレングリコール、１，３−ブチレングリコール、１，３−プロパンジオール、ジエチレングリコール、トリエチレングリコール、ポリエチレングリコールなどの多価アルコール類、エチレングリコールモノエチルエーテル、エチレングリコールモノブチルエーテル、プロピレングリコールモノエチルエーテルなどの多価アルコールアルキルエーテル類が挙げられる。
【００３９】
防腐剤、防黴剤としては、パラオキシ安息香酸アルキルエステル、安息香酸、安息香酸ナトリウム、ソルビン酸、ソルビン酸カリウム、フェノキシエタノール、サリチル酸、石炭酸、パラクロルメタクレゾール、ヘキサクロロフェン、塩化ベンザルコニウム、塩化クロルヘキシジン、トリクロロカルバニリド、トリクロサン、デヒドロ酢酸ナトリウムなどが挙げられる。
【実施例】
【００４０】
（Ａ）カーボンブラック、及び（Ｂ）ポリ（メタ）アクリル酸誘導体を、（Ｃ）水に分散させて水性分散体組成物を調製した。得られた水性分散体組成物について、分散性及び耐水性の評価を行った。
【００４１】
（Ａ）カーボンブラック
カーボンブラックとして、以下の特性を有するファーネス法で製造されたカーボンブラックを使用した。
（１）強熱減量                          ：０．６５質量％
（２）灰分                              ：０．１２質量％
（３）砒素含有量                        ：３ｐｐｍ未満
（４）鉛含有量                          ：５ｐｐｍ未満
（５）水銀含有量                        ：１ｐｐｍ未満
（６）硫黄分                            ：０．３８質量％
（７）多環芳香族炭化水素類（ＰＡＨｓ）  ：２８ｐｐｂ
（８）ジベンゾ〔ａ，ｈ〕アントラセン    ：１ｐｐｂ未満
（９）ベンゾ〔ａ〕ピレン含有量          ：１ｐｐｂ未満
（１０）総炭素量                        ：９９．２重量％
【００４２】
（Ｂ）ポリ（メタ）アクリル酸誘導体
ポリ（メタ）アクリル酸誘導体として、下記の表１に示すモノマー成分及び特性を有する（メタ）アクリル酸アルキル共重合体Ａ〜Ｅを使用した。
【００４３】
【表１】
2020002289.tif 000002
【００４４】
湿式ビーズミル（株式会社シンマルエンタープライゼス製、ＤＹＮＯ−ＭＩＬＬ）に、水性分散体組成物の原材料を、下記の表２に示す配合でφ０．５ｍｍジルコニアビーズとともに充填率が７０％となるように投入し、周速１０ｍ／ｓにて１時間分散混合することにより、実施例１〜４、及び比較例１〜４の水性分散体組成物を調製した。なお、比較例１において使用するモノラウリン酸ポリグリセリルは、非イオン系界面活性剤である。
【００４５】
【表２】
2020002289.tif 000003
【００４６】
＜特性評価＞
実施例１〜４、及び比較例１〜４の水性分散体組成物について、（１）分散性、及び（２）耐水性について評価試験を行った。
【００４７】
（１）分散性評価
ガラス容器に入れた１日経過後の水性分散体組成物の試料、及び４０℃で１ヶ月保存した水性分散体組成物の試料について、ガラス容器を十分に振とうした後、粒子の再分散性を目視にて観察した。評価基準は以下のとおりである。
〔１日経過後の評価基準〕
○：分散粒子は均一で、凝集を認めなかった。
△：分散粒子はほぼ均一であるが、わずかな凝集を認めた。
×：分散粒子は均一でなく、著しい凝集を認めた。
〔１ヶ月保存後の評価基準〕
○：分散粒子は均一で、凝集を認めなかった。
△：分散粒子はほぼ均一であるが、わずかな凝集を認めた。
×：粒子は再分散せず、沈降又は著しい凝集を認めた。
【００４８】
（２）耐水性評価
水性分散体組成物の試料を前腕内側部に塗布し、１０分放置して乾燥させ、水を滴下した。その後、水性分散体組成物の塗布膜の状態を目視にて観察した。評価基準は以下のとおりである。
○：水をはじき、塗布膜の水による濡れを認めなかった。
△：水を少しはじくが、塗布膜の水によるわずかな濡れを認めた。
×：水をはじかず、塗布膜の水による著しい濡れを認めた。
【００４９】
評価試験の結果を下記の表３に示す。
【００５０】
【表３】
2020002289.tif 000004
【００５１】
カーボンブラックと、ガラス転移温度（Ｔｇ）が２０〜５０℃であって酸価が５０〜１００（ｍｇＫＯＨ／ｇ）である二種の（メタ）アクリル酸アルキル共重合体とを含む原材料を精製水に分散させて調製した実施例１〜４の水性分散体組成物は、分散性及び耐水性が良好であり、化粧料の原材料として好適なものであった。一方、上記の二種の（メタ）アクリル酸アルキル共重合体の代わりに、モノラウリン酸ポリグリセリルを配合した比較例１の水性分散体組成物は、分散性が不十分であり、耐水性についても劣るものであった。（メタ）アクリル酸アルキル共重合体を一種しか含まない比較例２及び３の水性分散体組成物は、分散性が劣っており、耐水性についても不十分であった。二種の（メタ）アクリル酸アルキル共重合体を含むがそのうちの一種が本発明で規定するガラス転移温度（Ｔｇ）及び酸価の範囲外である（メタ）アクリル酸アルキル共重合体を含む比較例４の水性分散体組成物は、分散性及び耐水性の両方とも劣るものであった。
【産業上の利用可能性】
【００５２】
本発明の水性分散体組成物は、アイシャドウ、マスカラ、アイライナー、ファンデーション、頬紅等の化粧料の原材料として利用可能である。